(57)【特許請求の範囲】
【請求項１】
（Ａ）重量平均分子量（Ｍｗ）８万〜３０万のアクリル樹脂、（Ｂ）エポキシ樹脂を（Ａ）アクリル樹脂量の３０〜７０質量％、（Ｃ）エポキシ樹脂の硬化剤、（Ｄ）平均粒径１μｍ以下の無機フィラー、及び（Ｅ）溶剤を含有する印刷型接着剤であって、
Ｅ型粘度計測定で回転数１ｒｐｍのときの粘度が１５〜８００Ｐａ・ｓで且つ回転数５０ｒｐｍのときの粘度が４〜２００Ｐａ・ｓである印刷型接着剤。
【請求項２】
前記（Ｅ）溶剤は、沸点１６０℃以上の有機溶剤である請求項１に記載の印刷型接着剤。
【請求項３】
前記（Ｅ）溶剤の含有率は、印刷型接着剤全量の５５質量％以下である請求項１又は２に記載の印刷型接着剤。
【請求項４】
前記（Ｃ）エポキシ樹脂の硬化剤は、酸無水物を含む請求項１〜３のいずれか１項に記載の印刷型接着剤。
【請求項５】
前記（Ｄ）無機フィラーを、樹脂分量の１〜３０質量％含有する請求項１〜４のいずれか１項に記載の印刷型接着剤。
【請求項６】
第１の被着体に、請求項１〜５のいずれか１項に記載の印刷型接着剤をスクリーン印刷により塗布印刷した後、１００〜２５０℃で加熱する工程；
接着剤塗布部分に第２の被着体を載置する工程；及び
１００〜２５０℃に加熱して、接着剤塗布部分を熱硬化する工程
を含む接合体の製造方法。
【請求項７】
前記第１の被着体は、フレキシブルプリント配線板又は補強板であり、前記第２の被着体は、補強板又はプリント配線板である請求項６に記載の接合体の製造方法。
【請求項８】
前記第１の被着体は、導電部が印刷されたフレキシブルプリント配線板であって、
前記印刷型接着剤として、前記（Ｄ）無機フィラーを樹脂分量の３〜３０質量％含有する印刷型接着剤を使用し、
当該印刷型接着剤により塗布印刷する部分は、前記導電部が印刷されていない部分である請求項６に記載の接合体の製造方法。
【請求項９】
離型フィルム上に、請求項１〜５のいずれか１項に記載の印刷型接着剤をスクリーン印刷により塗布印刷して得られた転写用フィルムと第１の被着体とを重ね合わせて５０〜１００℃で加熱した後、前記離型フィルムを剥離除去することにより、前記転写用フィルムの転写部分を前記第１の被着体に転写する工程；
前記第１の被着体の転写部分に第２の被着体を載置する工程；及び
１００〜２５０℃に加熱して、前記転写部分の接着剤を熱硬化する工程
を含む接合体の製造方法。
【請求項１０】
前記印刷型接着剤をスクリーン印刷により塗布印刷した後、５０〜１００℃で加熱することにより、前記転写用フィルムを作製する工程を含む請求項９に記載の接合体の製造方法。
【請求項１１】
前記転写用フィルムの転写部分は、導電部と接着剤部とを含んでいて、
前記接着剤部は、前記（Ｄ）無機フィラーを樹脂分量の３〜３０質量％含有している請求項９又は１０に記載の接合体の製造方法。
【発明の詳細な説明】
【技術分野】
【０００１】
本発明は、銅張り積層板（ＣＣＬ）やフレキシブルプリント配線板（ＦＰＣ）に補強板を接着する場合や、導電パターンが印刷された基板の導電部分以外に接着剤を塗布する場合のように、接着剤塗布部分（パターン）を、スクリーン印刷により形成することができる印刷型接着剤、及び当該接着剤を用いた接合体の製造方法に関する。
【背景技術】
【０００２】
フレキシブルプリント配線板（ＦＰＣ）は、通常、配線パターン等に起因して、カバーレイフィルム面やベースフィルム面にうねり、段差が生じている。また、カバーレイフィルムとして、位置合わせや他の部品実装のための穴が開設されている場合もある。
このようなフレキシブルプリント配線板や銅張り積層板において、他の部品を実装したり、他の装置に取り付けるための補強として、例えば、図１Ａ及び図１Ｂに示すように、被着体（フレキシブルプリント配線板又は銅張り積層板）１の一部分に、補強板２を取り付け接着する場合がある。図１Ｂはフレキシブルプリント配線板１の一部に補強板２が接着されたものを補強板が設置されている方向から見た平面模式図であり、図１Ａは、図１Ｂを断面方向から見た模式図である。図１中、３は接着剤であり、補強板２は接着剤３を介してフレキシブルプリント配線板１に接着されている。【０００３】
フレキシブルプリント配線板や銅張り積層板と補強板との接着には、従来より、半硬化状態のフィルム状接着剤が用いられている。フィルム状接着剤は、補強板が取り付けられる部分に応じて、予め必要な形に切り抜いて、接着剤取付け位置に貼着される。
しかし、このような方法は、フィルム状接着剤の切り抜き残存部分を廃棄することになるため、コスト的に無駄である。また、フィルム状接着剤は、半硬化状態で粘着性を有していることから、通常、離型紙に挟持した三層シートの構造で、取引される。このため、フィルム状接着剤の提供者は、このような三層シートを作製する必要があり、離型紙という別部材のコストが必要になる。【０００４】
フィルム状接着剤の上記のような問題の解決手段として、特開平４−７７５８９号公報（特許文献１）に、スクリーン印刷することによって接着剤層を形成し、フレキシブルプリント配線板と補強板とを接着する接着方法が提案されている。【０００５】
特許文献１では、スクリーン印刷できる接着剤として、熱硬化型エポキシ系接着剤において、揺変度を調節したもの、具体的には、溶剤で希釈することにより、せん断速度１ｓｅｃ-1で測定した粘度が５０〜６００ポイズ、せん断速度１ｓｅｃ-1で測定した粘度とせん断速度５ｓｅｃ-1で測定した粘度の比が１．２以上のものを使用することが開示されている。
【先行技術文献】
【特許文献】
【０００６】
【特許文献１】特開平４−７７５８９号公報
【発明の概要】
【発明が解決しようとする課題】
【０００７】
特許文献１で、スクリーン印刷できる接着剤が提案されているものの、具体的組成についての開示がない。一方、フィルム状接着剤として用いられている接着剤組成物を、フィルム形成に代えて、スクリーン印刷に適用しようとすると、印刷部分の欠け、滲み、さらには版離れが悪いなど、フィルムを作製していたときには存在しなかった新たな課題が生じ、単純に転用することができない。
また、フレキシブルプリント配線板や銅張り積層板と補強板の接着に用いる接着剤の場合、単なる印刷用インクと比べて、求められる耐熱性、接合強度が厳しいという問題があるので、印刷用インクを接着剤に転用することはできない【０００８】
さらに、スクリーン印刷を適用して接着剤を塗布することに関しては、導電パターンが印刷されたフレキシブルプリント配線板等の基板に、導電部（例えば、銀粒子等の導電性粒子を含有する導電性ペーストが塗布された部分）以外の部分に印刷したいという要望もある。【０００９】
本発明は、このような事情に鑑みてなされたものであり、その目的とするところは、接着パターンをスクリーン印刷することができる印刷型接着剤であって、しかも接合部分の耐熱性、接合強度を満足できる印刷型接着剤、さらには被着体の所定部分のみに印刷するといった、塗布パターンの高度な調節を可能にする印刷型接着剤を提供することにある。
【課題を解決するための手段】
【００１０】
本発明の印刷型接着剤は、（Ａ）重量平均分子量（Ｍｗ）８万〜３０万のアクリル樹脂、（Ｂ）エポキシ樹脂を（Ａ）アクリル樹脂量の３０〜７０質量％、（Ｃ）エポキシ樹脂の硬化剤、（Ｄ）平均粒径１μｍ以下の無機フィラー、及び（Ｅ）溶剤を含有する印刷型接着剤であって、Ｅ型粘度計測定で回転数１ｒｐｍのときの粘度が１５〜８００Ｐａ・ｓで且つ回転数５０ｒｐｍのときの粘度が４〜２００Ｐａ・ｓである。尚、上記の粘度は室温（２５℃）で測定した値とする。
【００１１】
本発明の接合体の製造方法は、第１の被着体に、上記本発明の印刷型接着剤をスクリーン印刷により塗布印刷した後、１００〜２５０℃で加熱する工程；接着剤塗布部分に第２の被着体を載置する工程；及び１００〜２５０℃に加熱して、前記接着剤塗布部分を熱硬化する工程を含む。【００１２】
さらに、本発明の別の見地の接合体の製造方法は、離型フィルム上に、上記本発明の印刷型接着剤をスクリーン印刷により塗布印刷して得られた転写用フィルムと第１の被着体とを重ね合わせて５０〜１００℃で加熱した後、前記離型フィルムを剥離除去することにより、前記転写用フィルムの転写部分を前記第１の被着体に転写する工程；前記第１の被着体の転写部分に第２の被着体を載置する工程；及び１００〜２５０℃に加熱して、前記転写部分の接着剤を熱硬化する工程を含む。
【発明の効果】
【００１３】
本発明の印刷型接着剤は、低せん断速度下では比較的粘度が高く、高せん断速度下では粘度が低いので、接着剤の塗布をスクリーン印刷により行うことができる。
【図面の簡単な説明】
【００１４】
【図１Ａ】フレキシブルプリント配線板又は銅張り積層板と補強板との接着を説明するための断面模式図である。
【図１Ｂ】フレキシブルプリント配線板又は銅張り積層板と補強板との接着を説明するための模式図であり、図１Ａの状態を補強板が設置されている方向からみた平面図である。
【図２Ａ】スクリーン印刷による接着剤塗布方法を説明するための模式図である。
【図２Ｂ】スクリーン印刷による接着剤塗布方法を説明するための模式図である。
【図３】導電パターンが印刷された被着体の適用を説明するための模式図である。
【図４】実施例で用いた評価方法の「流れ出し性」を説明するための模式図である。
【発明を実施するための形態】
【００１５】
以下に本発明の実施の形態を説明するが、今回、開示された実施の形態は、すべての点で例示であって制限的なものではないと考えられるべきである。本発明の範囲は、特許請求の範囲によって示され、特許請求の範囲と均等の意味および範囲内でのすべての変更が含まれることが意図される。
【００１６】
〔印刷型接着剤〕
本発明の印刷型接着剤は、（Ａ）重量平均分子量（Ｍｗ）８万〜３０万のアクリル樹脂、（Ｂ）エポキシ樹脂を（Ａ）アクリル樹脂量の３０〜７０質量％、（Ｃ）エポキシ樹脂の硬化剤、（Ｄ）平均粒径１μｍ以下の無機フィラー、及び（Ｅ）溶剤を含有する印刷型接着剤であって、Ｅ型粘度計測定で回転数１ｒｐｍのときの粘度が１５〜８００Ｐａ・ｓで且つ回転数５０ｒｐｍのときの粘度が４〜２００Ｐａ・ｓである。尚、上記の粘度は室温（２５℃）で測定した値とする。
【００１７】
前記（Ｅ）溶剤は、沸点１６０℃以上の有機溶剤であることが好ましく、前記（Ｅ）溶剤の含有率は、印刷型接着剤全量の５５質量％以下であることが好ましい。
【００１８】
前記（Ｃ）エポキシ樹脂の硬化剤は酸無水物を含むことが好ましく、前記（Ｄ）無機フィラーは樹脂分量の１〜３０質量％含有されていることが好ましい。
【００１９】
以下、各成分について順に説明する。
【００２０】
（Ａ）アクリル樹脂
本発明で使用するアクリル樹脂は、重量平均分子量（Ｍｗ）８万〜３０万、好ましくは１０万〜２０万である。重量平均分子量が８万未満では、硬化部分の耐熱性を満足できないからである。一方、重量平均分子量３０万を超えると、接着剤の溶融粘度が高くなり、特に高せん断速度下であっても、粘度低下が不十分となり、スクリーン印刷時に糸引きが生じて版離れが悪かったり、印刷された接着剤付与部分の表面に凹凸が生じ、その結果、接合部分に空隙が生じて、接合強度を満足できなくなるおそれがあるからである。また、溶融粘度を下げるために、溶剤を追加すると、固形分濃度が下がり、厚膜印刷が困難となるおそれがある。
【００２１】
アクリル樹脂は、アクリル酸エステルまたはメタクリル酸エステル（以下、アクリル酸とメタクリル酸を特に区別しない場合は「（メタ)アクリル酸」と総称し、そのエステルを「（メタ）アクリレート」と総称する）を主たる構成モノマーとする重合体である。
【００２２】
上記(メタ)アクリル酸エステルとしては、例えば、アクリル酸メチル、メタクリル酸メチル、アクリル酸エチル、メタクリル酸エチル、アクリル酸−ｎ−ブチル、メタクリル酸−ｎ−ブチル、アクリル酸イソブチル、メタクリル酸イソブチル、アクリル酸イソペンチル、メタクリル酸イソペンチル、アクリル酸−ｎ−ヘキシル、メタクリル酸−ｎ−ヘキシル、アクリル酸イソオクチル、メタクリル酸イソオクチル、アクリル酸−２−エチルヘキシル、メタクリル酸−２−エチルヘキシル、アクリル酸−ｎ−オクチル、メタクリル酸−ｎ−オクチル、アクリル酸イソノニル、メタクリル酸イソノニル、アクリル酸−ｎ−デシル、メタクリル酸−ｎ−デシル、アクリル酸イソデシル、メタクリル酸イソデシル等の（メタ）アクリル酸の炭素数１〜１０、好ましくは１〜６のアルキルエステルが挙げられ、これらは１種単独で用いてもよいし、２種以上を併用してもよい。
【００２３】
上記（メタ）アクリレート系モノマーの他、本発明の効果を阻害しない範囲内で、アクリル酸グリシジル、メタクリル酸グリシジル、アクリルグリシジルエーテル等のエポキシ含有（メタ）アクリルレート；アクリル酸、メタクリル酸、イタコン酸、マレイン酸、無水マレイン酸等のα，β−不飽和カルボン酸；ヒドロキシエチル（メタ）アクリレート、ヒドロキシプロピル(メタ)アクリレート等のヒドロキシル基置換（メタ）アクリレート；アクリルアミド、メタクリルアミド等のアミド含有アクリル系モノマー、アクリロニトリル等のシアノ基含有アクリル系モノマー、塩化ビニル、塩化ビニリデン、スチレン、酢酸ビニル等の他のビニル系モノマーが共重合されていてもよい。
【００２４】
このようなアクリル樹脂は、熱可塑性樹脂として、加熱時に軟化溶融することで、被着面の凹部や接合部分における配線パターンの凹部に流れ込み、これらの凹部への埋め込みが可能となる。
【００２５】
（Ｂ）エポキシ樹脂
本発明で用いられるエポキシ樹脂は、１分子中に少なくとも２個のエポキシ基を有する樹脂であればよく、ビスフェノールＡ型エポキシ樹脂、ビスフェノールＦ型エポキシ樹脂、グリシジルエーテル型エポキシ樹脂、グリシジルエステル型エポキシ樹脂、グリシジルアミン型エポキシ樹脂、ノボラック型エポキシ樹脂、クレゾールノボラック型エポキシ樹脂等が挙げられる。
【００２６】
エポキシ樹脂は、熱硬化性樹脂として、接合部の耐熱性、接合強度に寄与し、絶縁性の確保にも寄与する。
【００２７】
エポキシ樹脂は、Ａ成分であるアクリル樹脂量の３０〜７０質量％、好ましくは３０〜５５質量％含有することが好ましい。アクリル樹脂に対してエポキシ樹脂の含有量が少なくなりすぎると、耐熱性が低下するからである。一方、多くなりすぎると、相対的にアクリル樹脂が少なくなることから、加熱加圧時の軟化溶融が困難となり、ひいては被着体の凹部を十分に埋め込むことが困難となり、接合強度の低下の原因となるからである。
【００２８】
（Ｃ）エポキシ樹脂の硬化剤
エポキシ樹脂の硬化剤としては、ポリアミン系硬化剤、酸無水物系硬化剤、三フッ化ホウ素アミン錯塩、イミダゾール系硬化剤、芳香族ジアミン系硬化剤、カルボン酸系硬化剤等を用いることが可能である。これらの硬化剤、特にイミダゾール系硬化剤としては、常温で液状のものと、常温で粉末、微粒子状といった固体のものがある。いずれを用いるかについては、用途に応じて適宜選択すればよい。
【００２９】
常温で液状の硬化剤としては、常温で液状の酸無水物、液状イミダゾール系硬化剤が好ましく用いられる。
常温で液状の酸無水物としては、例えば、ヘキサヒドロ無水フタル酸、４−メチルヘキサヒドロフタル酸無水物等が挙げられる。イミダゾール系硬化剤としては、１−ベンジル−２−フェニルイミダゾール、１−シアノエチル−２−メチルイミダゾール、１−シアノエチル−２−ウンデシルイミダゾール、２−エチル−４−メチルイミダゾールなどが挙げられる。
常温で固体の硬化剤としては、例えば、２−メチルイミダゾール、２−フェニルイミダゾール、２，４−ジアミノ−６−[２'−メチルイミダゾリル−(１')]−エチル−ｓ−トリアジンイソシアヌル酸付加物などが挙げられる。
【００３０】
常温で液状の硬化剤は、硬化反応の開始が早く、反応速度も速いので、接着剤の印刷後、続いて加熱硬化を行う場合には、液状の硬化剤を使用することが好ましい。一方、後述する転写用フィルムのように、一定量を生産し、必要時に第１被着体に転写して使用する態様では、保管中に硬化反応が進行しにくいことが望まれる。このため、転写用フィルムに使用される接着剤の場合、常温で、粉末、微粒子状の硬化剤を使用することが好ましい。
【００３１】
硬化剤の配合量は、（Ｂ）エポキシ樹脂のエポキシ当量に応じて、適宜決めればよいが、好ましくは、エポキシ樹脂１当量に対して、０．８〜１．２当量であり、より好ましくは０．８〜１．０当量である。
【００３２】
（Ｄ）無機フィラー
（Ｄ）無機フィラーは、平均粒径１μｍ以下、好ましくは０．５μｍ以下、より好ましくは１００ｎｍ以下の無機フィラーである。このような無機フィラーを含有することにより、低せん断速度下では形状保持に必要な粘度を有し、高せん断速度下では粘度が下がるというチクソトロピック性を発揮することができる。また、このようなフィラーは、粘度調節だけでなく、接合強度の向上にも寄与できるという点で好ましい。
ここで、平均粒径は、５０％粒径（Ｄ５０）をいい、レーザードップラー法を応用した粒度分布測定装置（日機装（株）製、ナノトラック（登録商標）粒度分布測定装置ＵＰＡ−ＥＸ１５０）等により測定できる。
【００３３】
無機フィラーとしては、無水シリカ、水酸化アルミニウム、タルク、クレーなどを用いることができる。
フィラーは、樹脂分量（アクリル樹脂、エポキシ樹脂の合計量）の１〜３０質量％とすることが好ましい。３０質量％を超えると、粘度が高くなりすぎて、印刷時の糸引きや版離れが悪くなるおそれがあり、１質量％未満ではチクソトロピック性を付与できない。また、印刷箇所の精密な調節が必要な場合、例えば、導電パターンが印刷された被着体の、導電部が印刷されていない部分のみに接着剤を印刷するといった場合には、接着剤のダレ、糸引きを高度に抑制して、版離れをよくする必要があるので、フィラーの含有量は３〜３０質量％が好ましく、より好ましくは１０〜３０質量％である。
【００３４】
（Ｅ）溶剤
本実施形態の印刷型接着剤は、上記（Ａ）−（Ｄ）成分を有機溶剤に溶解したものである。
上記有機溶剤としては、プロピレングリコールモノメチルエーテルアセテート、ジエチレングリコールモノメチルエーテルアセテート、γ−ブチロラクトン等のエステル系有機溶剤を用いることができる。有機溶剤は、接着剤をスクリーン印刷に適用できるように、後述するように、粘度調節の観点から用いられる。
【００３５】
さらに、連続して多数枚、例えば、１００枚以上を連続的に印刷するような場合に、沸点が１４０℃以上、より好ましくは１６０〜２２０℃の有機溶剤、例えばジエチレングリコールモノメチルエーテルアセテートなどを用いることができる。連続印刷する場合、スクリーン上に接着剤が延展された状態が長く続くことになるため、沸点１６０℃未満の溶剤では、初期粘度特性を維持することが困難だからである。
【００３６】
溶剤量は、最終的に得られる接着剤の粘度特性が下記範囲を充足するように選択する。すなわち、Ｅ型粘度計測定での回転数が１ｒｐｍのときの粘度が１５〜８００Ｐａ・ｓで且つ回転数５０ｒｐｍのときの粘度が４〜２００Ｐａ・ｓとなるような量が配合される必要があり、溶剤の種類、（Ａ）（Ｂ）（Ｃ）（Ｄ）成分の種類、組合せ等に応じて、適宜選択される。
通常、溶剤量は、接着剤全量の５５重量％以下とすることが好ましい。溶剤が少なく且つ粘度が高くなりすぎると、印刷された部分の平滑性が低下し、ひどい場合には、版離れが悪くなって、糸引きを生じるようになる。一方、溶剤量が多くなり、粘度が低くなりすぎると、印刷部分に滲みがでやすくなる。
【００３７】
（Ｆ）消泡剤
本実施形態の印刷型接着剤は、必要に応じて、さらに（Ｆ）消泡剤を含有してもよい。消泡剤は、印刷時に巻き込んだ気泡を消泡できるので好ましい。スクリーン印刷の場合、スキージとして接着剤の延展、押し込む際に、気泡を巻き込みやすい。気泡を巻き込んだままで硬化すると、硬化物に気泡が含まれた状態となる。硬化物に含まれていた気泡は、高温で膨らんだりする等の理由から、接合強度、耐熱性低下の問題を招来する場合があるので、印刷時に気泡を巻きこんでも、加熱硬化までに気泡が消滅するようにしておくことが好ましい。
【００３８】
消泡剤の含有量は、接着剤総量の０〜２質量％とすることが好ましく、より好ましくは０〜１質量％である。
【００３９】
（Ｇ）その他の添加剤
本実施形態の印刷型接着剤は、上記（Ａ）アクリル樹脂、（Ｂ）エポキシ樹脂、（Ｃ）エポキシ樹脂の硬化剤、（Ｄ）無機フィラー、（Ｅ）溶剤、及び（Ｆ）消泡剤の他、さらにアクリル樹脂以外の熱可塑性樹脂（ポリオレフィン樹脂やポリエステル樹脂等）、エポキシ樹脂以外の熱硬化性樹脂（例えば、フェノール樹脂、メラミン樹脂、オキサジン樹脂）を、本発明の効果を阻害しない範囲内（通常、１０質量％以下）であれば、含有してもよい。
【００４０】
さらに、必要に応じて、本実施形態の印刷型接着剤の粘度特性を損なわない範囲であれば、硬化促進剤、シランカップリング剤、レベリング剤、界面活性剤、難燃剤などを適宜配合してもよい。
【００４１】
〔印刷型接着剤の製造〕
本発明の印刷型接着剤は、以上のような（Ａ）〜（Ｄ）成分を混合し、さらに必要に応じて添加される（Ｆ）成分、（Ｇ）成分を混合し、（Ｅ）溶剤を加えて、ボールミル、ホモジナイザー等を用いて混合することにより調製される。混合順序は特に限定しない。
【００４２】
本実施形態の印刷型接着剤は、Ｅ型粘度計で測定における回転数１ｒｐｍのときの粘度１５〜８００Ｐａ・ｓ（塗り分け性を要する場合には１００〜８００Ｐａ・ｓ）で且つ回転数５０ｒｐｍのときの粘度が４〜２００Ｐａ・ｓ（印刷表面の平滑性を要する場合には４〜１３Ｐａ・ｓ）となるように調節する。５０ｒｐｍでの粘度が４Ｐａ・ｓ未満では、印刷された接着剤の流れ出しが生じやすくなり、２００Ｐａ・ｓ超では、版離れが低下し、印刷部分に凹凸が生じやすい。特に、印刷表面を平滑にしたい場合には１３Ｐａ・ｓ以下とすることが好ましい。また、１ｒｐｍのときに１５Ｐａ・ｓ未満では、粘度が低くなりすぎて、印刷された部分の接着剤の流れ出し等をおこり、厚膜な接着剤塗布が困難となる。特に、導電部と接着部といった高精度な塗り分け性を要する場合には、１００Ｐａ・ｓ以上とすることが好ましい。一方、８００Ｐａ・ｓを超えると、粘度が高くなりすぎて、やはりスクリーン上に平滑に塗工することが困難となり、印刷部分に凹凸ができやすい。
【００４３】
〔接合体の製造方法〕
本発明の接合体の製造方法は、第１の被着体に、上記本発明の印刷型接着剤をスクリーン印刷により塗布印刷した後、１００〜２５０℃で加熱する工程；接着剤塗布部分に第２の被着体を載置する工程；及び１００〜２５０℃に加熱して、接着剤塗布部分を熱硬化する工程を含む。
【００４４】
本発明の接合体の製造方法は、前記第１の被着体がフレキシブルプリント配線板又は補強板であり、第２の被着体が補強板又はフレキシブルプリント配線板である場合に好適である。
前記第１の被着体が、導電部が印刷されたフレキシブルプリント配線板の場合、前記印刷型接着剤として、前記（Ｄ）無機フィラーを樹脂分量の３〜３０質量％、好ましくは１０〜３０質量％含有する印刷型接着剤を使用し、前記導電部が印刷されていない部分に、当該印刷型接着剤により塗布印刷する。
【００４５】
さらに、本発明の別の見地の接合体の製造方法は、離型フィルム上に、上記実施形態のいずれかの印刷型接着剤をスクリーン印刷により塗布印刷して得られた転写用フィルムと第１の被着体とを重ね合わせて５０〜１００℃で加熱した後、前記離型フィルムを剥離除去することにより、前記転写用フィルムの転写部分を前記第１の被着体に転写する工程；前記第１の被着体の転写部分に第２の被着体を載置する工程；及び
１００〜２５０℃に加熱して、前記転写部分の接着剤を熱硬化する工程
を含む。
【００４６】
前記印刷型接着剤をスクリーン印刷により塗布印刷した後、５０〜１００℃で加熱することにより、前記転写用フィルムを作製する工程を含んでもよい。
【００４７】
前記転写用フィルムの転写部分が導電部と接着剤部とを含んでいる場合、前記接着剤部は、前記（Ｄ）無機フィラーを樹脂分量の３〜３０質量％含有していることが好ましい。
【００４８】
本発明の印刷型接着剤によれば、スクリーン印刷により、フレキシブルプリント配線板、銅張り積層板等の被着体に、接着剤塗布が必要な部分だけ、接着剤を印刷することができる。
例えば、図２に示すように、接着すべきパターンの開口部１０ａを有するシルクスクリーン１０上に、本発明の印刷型接着剤１２を載せ、スキージ１１等のヘラを用いて延展すると（図２Ａ）、開口部１０ａから接着剤が押し出され、被着体（フレキシブルプリント配線板や銅張り積層板など）１３に、接着剤パターンが塗布される（図２Ｂ）。図２Ｂ中、１２’は、塗布された接着剤である。本発明の印刷型接着剤によれば、スキージによる延展の際には、スクリーン上に広がってしまわない程度の粘度を有し、開口部を通過するような大きなせん断応力が発生するところでは、粘度が下がってスムーズに通過することができ、ひいては版離れを容易にする。
【００４９】
印刷時にスクリーンに載置される接着剤量は、印刷量に応じて適宜選択される。従って、連続印刷を行う場合、連続印刷に必要な量を載置する必要がある。
【００５０】
接着パターンが印刷された後、１００〜２５０℃で１分間〜１時間、加熱する。加熱により、接着剤に含まれる溶剤が揮発して、Ｂステージ化する。また、加熱により、アクリル樹脂が軟化溶融して、被着体（フレキシブルプリント配線板、補強板など）の凹部に流れこむことができる。
【００５１】
このＢステージ化した接着剤部分に、接着しようとする別の被着体（補強板）を載せ、６０〜１６０℃で、０．１ＭＰａ〜１ＭＰａのラミネータを用いて、仮接着する。次いで、仮接着した部分を、１００〜２５０℃で、３０分〜３時間加熱することで、熱硬化させる。当該加熱により、エポキシ樹脂と硬化剤が反応して、熱硬化し、接合体が得られる。
【００５２】
以上のような方法によれば、スクリーン印刷により、接着しようとする部分（パターン）に接着剤を塗布することができるので、従来のフィルム型接着剤のように、切り抜き加工の必要もなく、廃棄部分もなくて済む。
【００５３】
接着しようとする部分（パターン）は、図１に示すような、フレキシブルプリント配線板における補強板を接着するようなマクロ的な部分に限定しない。例えば、図３に示すように、導電パターン４が印刷されたフレキシブルプリント配線板１’における、導電部分４以外の部分５に、選択的に接着剤を印刷することもできる。特に、無機フィラーを樹脂分量の３質量％以上、好ましくは１０質量％以上含有させた接着剤によれば、幅１００μｍ以上で、接着剤塗布部分と塗布しない部分とを区別して塗り分けすることが可能であることから、このような精密な調節が必要となるミクロパターンであってもスクリーン印刷することができる。
【００５４】
従って、従来のフィルム型接着剤では、種々のパターンに応じた切り抜き加工を行う必要があったが、本発明の印刷型接着剤を使用することにより、種々のパターンに対応するシルクスクリーンを準備するだけでよいので、汎用性が高く、接合体の製造コスト低減につながる。
【００５５】
さらに、溶剤として、沸点１６０℃以上の溶剤を用いた印刷型接着剤では、溶剤の揮発が遅いので、初期の粘度特性（チクソトロピック性）を保持できる時間を長くでき、多数枚を連続して印刷することが可能である。よって、接合体の生産性の向上も図ることができる。
【００５６】
以上の実施形態の接合体の製造方法では、第１の被着体上に、印刷型接着剤をスクリーン印刷したが、本発明の印刷型接着剤を用いる接合体の製造方法は、これに限定されない。
本発明の印刷型接着剤を用いて作製された転写用フィルムを用いて、第１の被着体上に接着剤を転写してもよい。転写された接着剤上に、第２の被着体を載置し、１００〜２５０℃に加熱して、前記転写された接着剤部分を熱硬化することによっても、接合体を製造することができる。
【００５７】
〔被着体〕
本発明の印刷型接着剤は、特に限定しないが、フレキシブルプリント配線板、銅張り積層板と補強板との接合に好適に用いられる。フレキシブルプリント配線板や銅張り積層板に補強板を接着する位置は、製品により種々多様であるが、スクリーン印刷方式によれば、パターンに対応するシルクスクリーンを準備するだけでよく、フィルム状接着剤を用いる場合のように、フィルム毎のカッティング作業が不要となり、さらに廃棄する部分がなくて済むので、経済的である。
【００５８】
対象となるフレキシブルプリント配線板は、ベースフィルムとなる絶縁フィルムと金属箔とが複数ラミネートされたもの（銅張り積層板）で、片面又は両面に回路が形成されている。回路を、さらに絶縁フィルム（所謂、カバーレイ）で覆ったものもある。
【００５９】
ベースフィルムとしては、ポリイミドフィルム、ポリエステルフィルム、ポリエーテルエーテルケトンフィルム、ポリフェニレンスルフィドフィルムなどが挙げられる。用途に応じて、ポリイミドフィルム等のプラスチックフィルムの他、ガラス繊維強化樹脂シート、不織布などを基材としたプリプレグシートを用いることもできる。
【００６０】
金属箔としては、銅箔、アルミニウム箔等が挙げられるが、銅箔が好適に用いられる。
カバーレイとしては、ポリイミドフィルム、ポリエステルフィルム、ポリエーテルエーテルケトンフィルム、ポリフェニレンスルフィドフィルム等のプラスチックフィルムが用いられる。
【００６１】
補強板としては、特に限定しないが、アルミ板、珪素鋼板等の金属板；紙フェノール積層板やガラスエポキシ積層板等のプラスチック積層板；ポリイミド板、ポリプロピレン板、ポリエチレン板等のプラスチック板などが用いられる。
【００６２】
〔転写用フィルムの作製〕
本発明は、第１の被着体に接着剤を転写するための転写用フィルムの作製も包含する。
転写用フィルムは、離型フィルム上に、前記印刷型接着剤をスクリーン印刷した後、加熱乾燥することにより作製できる。好ましくは、５０〜１００℃で加熱することにより、さらに好ましくは５０〜１００℃で０．５〜２時間加熱することにより、溶剤を揮発させて乾燥状態とする。前記離型フィルムとしては、通常、テープ剥離力６００ｍＮ／５０ｍｍ未満程度の離型フィルムが用いられる。
【００６３】
転写用フィルムとしては、導電部と接着剤部とがパターン印刷されたものでもよい。導電部と接着剤部とがパターン印刷された転写用フィルムは、離型フィルム上に、銀ペースト等の導電性接着剤を用いて導電パターンを印刷し、導電部が印刷されていない部分に、本発明の印刷型接着剤を印刷し、乾燥することにより製造される。接着剤パターンを印刷した後、接着剤が印刷されていない部分に導電性接着剤を印刷してもよい。
【００６４】
例えば、図３に示すような導電部４及び接着剤部５を有するパターンを、第１被着体上に形成したい場合、離型フィルムに、図３に対応する導電部及び接着剤部からなるパターンが印刷された転写用フィルムを用いて、第１被着体に転写すればよい。
【００６５】
導電パターンと接着剤パターンが印刷された離型フィルムは、転写用フィルムとして、第１被着体と重ね合せて、５０〜１００℃で加熱すると、導電部及び接着剤部を第１被着体に転写することができる。
【００６６】
導電部と接着剤部とがパターン印刷された転写用フィルムの作製には、導電部と接着剤部との塗り分けの観点から、無機フィラーを樹脂分量の３〜３０質量％、好ましくは１０〜３０質量％含有する印刷型接着剤を用いることが好ましい。
【００６７】
また、所定パターンの接着剤部が印刷された転写用フィルムを、予め大量生産して保管しておくことができるように、接着剤に含まれる硬化剤（Ｃ）としては、常温で固体の硬化剤を使用することが好ましい。
【００６８】
転写用フィルムを用いて転写された第１被着体上に、第２被着体を載置して、１００〜２５０℃で加熱し、接着剤部分を熱硬化すれば、接合体を製造できる。転写用フィルムを用いて転写された接着剤部分であっても、第１被着体に直接、接着剤を塗布印刷した場合と同様の接合強度及び耐熱性を有する接合体を製造することができる。
【００６９】
〔付記：転写用フィルム〕
本発明は、本発明の印刷型接着剤を用いて作製される転写用フィルムも包含する。
（付記１）  離型フィルム上に印刷された接着剤部分を有している転写用フィルムであって、前記接着剤部分は、（Ａ）重量平均分子量（Ｍｗ）８万〜３０万のアクリル樹脂、（Ｂ）エポキシ樹脂を（Ａ）アクリル樹脂量の３０〜７０質量％、（Ｃ）エポキシ樹脂の硬化剤、及び（Ｄ）平均粒径１μｍ以下の無機フィラーを含有している。
【００７０】
（付記２）  離型フィルム上に、導電部と接着剤部が印刷された転写用フィルムであって、  前記接着剤部は、前記（Ｃ）エポキシ樹脂の硬化剤は固体の硬化剤を含み、前記（Ｄ）無機フィラーは樹脂分量の３〜３０質量％、好ましくは１０〜３０質量％含有されている付記１の転写用フィルム。
【実施例】
【００７１】
本発明を実施するための最良の形態を実施例により説明する。以下の実施例は、本発明の範囲を限定するものではない。【００７２】
〔測定評価方法〕
以下の実施例で採用した測定評価方法は以下の通りである。【００７３】
（１）流れ出し性
スクリーン印刷後、印刷した部分の流れ出し量をマイクロスコープで測定した。流れ出し量は、図４に示すように、接着剤を塗布すべき部分（点線部分）に対して、はみ出た長さ（ｄ）として測定した。はみ出し量（ｄ）に応じて、０．０５ｍｍ以下の場合には「優良」、０．０５〜０．１ｍｍの場合には「良好」、０．１ｍｍ〜０．２ｍｍの場合には「普通」、０．２ｍｍを超える場合を「不良」とした。【００７４】
（２）糸引き
スクリーン印刷時の糸引きの有無を目視にて観察し、糸引きが認められた場合を「不良」、認められない場合を「良好」とした。【００７５】
（３）印刷時の気泡巻き込み
印刷後、印刷により塗布された部分を目視で観察し、泡が存在していた場合を「不良」、存在していなかった場合は「良好」とした。【００７６】
（４）表面平滑性
スクリーン印刷後、Ｂステージ乾燥後、印刷部分を目視にて観察し、表面が平滑な場合を「良好」、表面に凹凸が認められた場合を「不良」とした。【００７７】
（５）厚膜印刷性
印刷部分の厚みを測定し、５０μｍ以上あれば「良好」、５０μｍ未満の場合を「不良」とした。【００７８】
（６）連続印刷性
１００枚印刷した後の印刷部分について、流れ出し性、糸引き、印刷時の気泡巻き込み、表面平滑性、厚膜印刷性を評価し、初期と差異がなければ「ＯＫ」、いずれか１つでも評価が「不良」に低下した場合を「ＮＧ」とした。【００７９】
（７）剥離強度
作製した接合体について、ＪＩＳ−Ｃ−６４８１に準拠して、２３℃において、補強板からフレキシブルプリント配線板を剥がすときの剥離強度（Ｎ／ｃｍ）を測定し、１０Ｎ／ｃｍ以上の場合を「良好」、１０Ｎ／ｃｍ未満の場合を「不良」とした。【００８０】
（８）耐熱性
２６０℃に加熱したプレート上に、得られた接合体を１分間載せた後の状態を目視で観察し、接合部分の外観に変化がない場合を「良好」、接合部分が融けだし等により膨れたり広がったりしていた場合を「不良」とした。【００８１】
（９）塗り分け性
ニッパ株式会社の軽剥離型フィルムＶ８（剥離力５２０ｍＮ／５０ｍｍ）表面に、導電性接着剤（Ａｇペースト）を用いて、印刷速度１０ｍｍ／秒で、幅０．２ｍｍ間隔をあけてストライプ状に導電パターンを印刷した後、８０℃で３０分間焼成した。導電性接着剤が施されていない部分（導電部が印刷されていない部分）に、印刷型接着剤を、５０ｍｍ／秒で印刷した後、６０℃で６０分間加熱して乾燥させて、導電パターンを有する転写用フィルムを作成した。作成した転写用フィルムの接着剤印刷部分を目視で観察し、導電部に接着剤が塗布されていた場合を塗り分け性が「不良」とし、接着剤が導電部にまで広がっていなかった場合を塗り分け性「良好」と評価した。【００８２】
〔印刷型接着剤Ｎｏ．１−６、１１−１６の調製及び接合体の製造〕
表１及び表２に示す組成を有する印刷型接着剤Ｎｏ．１−６、１１−１６を調製した。なお、表１に示す成分としては、下記のものを用いた。
・アクリル樹脂Ａ１：新中村工業製のバナレジンＧＨ−７１９０（重量平均分子量１２万）
・アクリル樹脂Ａ２：新中村工業製のバナレジンＧＨ−７１８５（重量平均分子量６万）
・エポキシ樹脂：ＤＩＣ社のＥＰＩＣＬＯＮ−Ｎ７４０（エポキシ当量１８０ｇ／ｅｑ）
・フィラー：日本アエロジル社のＡＥＲＯＳＩＬＲＸ３００（粒径７ｎｍのシリカ微粉末）
・酸無水物：日本理化社のリカシッドＭＨ−７００（４−メチルヘキサヒドロフタル酸とメチルヘキサヒドロフタル酸との混合物であり、常温で液状である）
・イミダゾール：四国化成社の２Ｅ４ＭＺ（２−エチル−４−メチルイミダゾールであり、常温で液状である）
・消泡剤：ビックケミージャパン社のＢＹＫ−５４【００８３】
【表１】
0006033841.tif 000002
【００８４】
調製した接着剤組成物を溶剤Ｅ１又はＥ２で、表２に示す量で希釈してなるスクリーン印刷型接着剤の粘度（単位：Ｐａ・ｓ）をＥ型粘度計を用いて室温で測定したところ、表２に示すようになった。この印刷型接着剤を用いて、スクリーン印刷機で、印刷速度３０ｍｍ／ｓｅｃ又は１０ｍｍ／ｓｅｃで補強板に印刷し、流れ出し性、糸引き、気泡巻き込みを評価した。
印刷後、２００℃で３分間加熱することでＢステージ化した後、フレキシブルプリント配線板を載せて、０．１〜１．０ＭＰａのラミネータを用いて、６０〜１６０℃で仮接着した。次いで、仮接着部分を１２０℃で２時間加熱することで、接着剤の印刷部分を熱硬化させた。得られた硬化物について、平滑性、厚膜印刷性、剥離強度、耐熱性を評価した。これらの結果を表２にあわせて示す。【００８５】
【表２】
0006033841.tif 000003
【００８６】
表２からわかるように、溶剤量が１５０質量部以下では、溶剤量が少なすぎるためか、低せん断速度での粘度、高せん断速度下での粘度のいずれも高いために、印刷時のスクリーンの通過が不均質なものとなり、印刷された接着部分の表面に凹凸が見られた（Ｎｏ．１，１１，１５）。一方、溶剤量が多くなりすぎると（溶剤Ｅ１では２００質量部以上、溶剤Ｅ２では２２０質量部以上）粘度が低くなりすぎて、滲みが発生する（Ｎｏ．５，１４）。【００８７】
分子量が小さいアクリル樹脂Ａ２を用いることで、高せん断速度下での粘度を下げることにより、溶剤量を少なくしても印刷部の凹凸を減らすことができるが、耐熱性を満足することができない（Ｎｏ．１６）。【００８８】
溶剤Ｅ１を用いることにより、気泡の巻き込みを少なくすることは可能であるが（Ｎｏ．１３、１４）、溶剤の種類にかかわらず、消泡剤を配合することにより、巻きこんだ気泡を消滅させることができる（Ｎｏ．１−５とＮｏ．６の比較）。【００８９】
上記で調製した印刷型接着剤Ｎｏ．２−６、１３について、表３に示す印刷速度で、連続印刷性を評価した。結果を表３に示す。【００９０】
【表３】
0006033841.tif 000004
【００９１】
表３からわかるように、粘度特性が同程度であっても、沸点１６０℃未満の溶剤Ｅ１を用いた接着剤では、印刷速度１０ｍｍ／ｓｅｃ、３０ｍｍ／ｓｅｃのいずれの場合も連続印刷性を満足することができなかった。
一方、沸点２１８℃の溶剤Ｅ２を用いた接着剤では、印刷速度３０ｍｍ／ｓｅｃでも連続印刷性を満足することができた。【００９２】
〔印刷型接着剤Ｎｏ．２１−２７及び接合体の評価〕
アクリル樹脂Ａ１、エポキシ樹脂、硬化剤（酸無水物、イミダゾール）の配合組成を表４に示すように変更して、印刷型接着剤Ｎｏ．２１−２７を調製した。得られた印刷型接着剤を用いて、スクリーン印刷で、補強板に印刷し、印刷後、２００℃で３分間加熱することで、Ｂステージ化した後、フレキシブルプリント配線板を乗せて、８０℃で０．３ＭＰａのラミネータを用いて、仮接着した。次いで、仮接着した部分を１２０℃で２時間加熱することで、熱硬化させた。得られた接合体について、剥離強度、耐熱性を評価した。これらの結果を表４にあわせて示す。比較のためにＮｏ．３、１３を用いて、同様に接着を行った結果についても、あわせて表４に示す。【００９３】
【表４】
0006033841.tif 000005
【００９４】
アクリル樹脂に対してエポキシ樹脂の含有割合が小さすぎると耐熱性が低下しすぎ（Ｎｏ．２３，２４）、逆に、アクリル樹脂に対してエポキシ樹脂の含有割合が高くなりすぎると、接合強度が低下し、エポキシ樹脂の配合量がアクリル樹脂配合量の５０質量部を超えると、製品としてのスペック１０Ｎ／ｃｍを満足することができなかった（Ｎｏ．２１、２２）。【００９５】
〔印刷型接着剤Ｎｏ．３１−３３の調製、転写用フィルムの作製、及び評価〕
表５に示す組成を有する印刷型接着剤Ｎｏ．３１−３３を調製した。なお、表５に示す固体イミダゾール硬化剤としては、サンマイドＬＨ２１０（エアープロダクツ社の商品名）を用いた。調製した接着剤を用いて、上記評価方法の連続印刷性を評価し、さらに（９）塗り分け性に基づいて転写用フィルムを作成し、塗り分け性を評価した。比較のために、上記で調製した印刷型接着剤Ｎｏ．１についても同様にして、塗り分け性を評価した。【００９６】
作製した転写用フィルムにカバーレイフィルム（藤森工業株式会社製の離型フィルム３８Ｅ００１０ＧＴ（１１０ｍＮ／５０ｍｍ））を貼付した後、６０℃で４８時間加熱した。このような状態で７日間、保管した。【００９７】
次に、この転写用フィルム状接着剤のカバーレイフィルムを剥がし、第１被着体（補強板）と貼り合せた状態で、７０℃で加熱した後、離型フィルムを剥がした。Ａｇ導電部及び接着剤部からなるパターンを、第１被着体上に転写することができた。次いで、転写された導電パターン及び接着パターンを有する第１被着体の面上に、第２被着体としてフレキシブルプリント配線板を載置し、７０℃で加熱した後、１７０℃、３ＭＰａで３０分間、プレス硬化して、接合体を得た。
得られた接合体について、上記評価方法に基づいて、剥離強度、耐熱性を評価測定した。結果を表５に示す。【００９８】
【表５】
0006033841.tif 000006
【００９９】
表５からわかるように、フィラーの含有量が樹脂分に対して３質量％未満であるＮｏ．１では、粘度が低いため、高度な塗り分け性を満足することができなかった。これに対して、フィラー含有量を増大し、連続印刷性を損なわない範囲で粘度を高めたＮｏ．３１−３３の接着剤では、高度な塗り分け性を満足することができた。したがって、本発明の印刷型接着剤は、フィラー含有量の調整により、高度な塗り分け性も可能である。
また、転写用フィルムに適用しても、転写された接着剤により得られる接合体は、所定の剥離強度を有し、耐熱性も満足することができた。【０１００】
なお、組成物Ｎｏ．３１−３３を用いて作製した転写用フィルムの接着剤部の印刷表面には凹凸が認められたが、転写により得られる転写部分の表面は、離型フィルムとの接触面（平滑面）となるので、問題とならない。
【産業上の利用可能性】
【０１０１】
本発明の印刷型接着剤は、スクリーン印刷により被着体の必要な部分に接着剤を塗布することができるので、フィルム状接着剤を用いていた部分に適用することで、経済的効果が得られる。
【符号の説明】
【０１０２】
１，１’  被着体
２  補強板
３  接着剤
４  導電部
５  接着剤部
１０  シルクスクリーン
１１  スキージ
１２、１２’  接着剤
１３  被着体
【図１Ａ】
0006033841.tif 000007
【図１Ｂ】
0006033841.tif 000008
【図２Ａ】
0006033841.tif 000009
【図２Ｂ】
0006033841.tif 000010
【図３】
0006033841.tif 000011
【図４】
0006033841.tif 000012